(57)【要約】【課題】  工業的に入手容易な汎用性の高い高分子とクレイ粒子を用い、混合するだけで作製することができる、優れた力学物性を持つハイドロゲルを提供すること、又、該ハイドロゲルの製造方法を提供することを目的とする。【解決手段】  電解質高分子（Ａ）、クレイ粒子（Ｂ）、及び該クレイ粒子の分散剤（Ｃ）を含むことを特徴とする、ハイドロゲル形成性組成物。【選択図】なし【特許請求の範囲】
【請求項１】
電解質高分子（Ａ）、クレイ粒子（Ｂ）、及び該クレイ粒子の分散剤（Ｃ）を含むことを特徴とする、ハイドロゲル形成性組成物。
【請求項２】
前記電解質高分子（Ａ）が有機酸塩構造又は有機酸アニオン構造を有する電解質高分子である、請求項１に記載のハイドロゲル形成性組成物。
【請求項３】
前記電解質高分子（Ａ）がカルボン酸塩構造又はカルボキシアニオン構造を有する電解質高分子である、請求項２に記載のハイドロゲル形成性組成物。
【請求項４】
前記電解質高分子（Ａ）が完全中和又は部分中和ポリアクリル酸塩である、請求項３に記載のハイドロゲル形成性組成物。
【請求項５】
前記電解質高分子（Ａ）が重量平均分子量１００万乃至１０００万の完全中和又は部分中和ポリアクリル酸塩である、請求項４に記載のハイドロゲル形成性組成物。
【請求項６】
前記クレイ粒子（Ｂ）が水膨潤性ケイ酸塩粒子である、請求項１乃至請求項５のいずれか１項に記載のハイドロゲル形成性組成物。
【請求項７】
前記クレイ粒子（Ｂ）がスメクタイト、ベントナイト、バーミキュライト、及び雲母からなる群より選ばれる水膨潤性ケイ酸塩粒子である、請求項６に記載のハイドロゲル形成性組成物。
【請求項８】
前記分散剤（Ｃ）が水膨潤性ケイ酸塩粒子の分散剤である、請求項１乃至請求項７のいずれか１項に記載のハイドロゲル形成性組成物。
【請求項９】
前記分散剤（Ｃ）がオルトリン酸ナトリウム、二リン酸ナトリウム、トリポリリン酸ナトリウム、テトラリン酸ナトリウム、ヘキサメタリン酸ナトリウム、及びポリリン酸ナトリウムからなる群から選ばれる１種又は２種以上である、請求項８に記載のハイドロゲル形成性組成物。
【請求項１０】
請求項１乃至請求項９のいずれか１項に記載のハイドロゲル形成性組成物から作られるハイドロゲル。
【請求項１１】
各々請求項１乃至請求項９のいずれか１項に特定されるところの、前記電解質高分子（Ａ）、前記クレイ粒子（Ｂ）、及び前記分散剤（Ｃ）、並びに水又は含水溶媒を混合してゲル化させることを特徴とするハイドロゲルの製造方法。
【請求項１２】
電解質高分子（Ａ）、クレイ粒子（Ｂ）、及び該クレイ粒子の分散剤（Ｃ）を含むハイドロゲル形成性組成物から作られ、直径６ｍｍ、長さ２ｃｍの円柱形を成すハイドロゲル成形体において、長さ方向に２倍以上に伸縮可能な伸縮性ハイドロゲル。
【請求項１３】
前記ハイドロゲル１００質量％中、前記電解質高分子（Ａ）の含有量が０．１質量％乃至２．０質量％、前記クレイ粒子（Ｂ）の含有量が１．０質量％乃至５．０質量％、及び前記分散剤（Ｃ）の含有量が０．１質量％乃至１．０質量％である、請求項１２に記載のハイドロゲル。
【請求項１４】
前記電解質高分子（Ａ）が重量平均分子量１００万乃至１０００万の完全中和又は部分中和ポリアクリル酸塩、前記クレイ粒子（Ｂ）がスメクタイト、ベントナイト、バーミキ
ュライト、及び雲母からなる群より選ばれる水膨潤性ケイ酸塩粒子、並びに前記分散剤（Ｃ）がオルトリン酸ナトリウム、二リン酸ナトリウム、トリポリリン酸ナトリウム、テトラリン酸ナトリウム、ヘキサメタリン酸ナトリウム、及びポリリン酸ナトリウムからなる群から選ばれる１種又は２種以上である、請求項１２又は請求項１３に記載のハイドロゲル。
【請求項１５】
各々請求項１２乃至請求項１４のいずれか１項に特定されるところの、前記電解質高分子（Ａ）、前記クレイ粒子（Ｂ）、及び前記分散剤（Ｃ）、並びに水又は含水溶媒を混合してゲル化させることを特徴とする伸縮性ハイドロゲルの製造方法。
【発明の詳細な説明】
【技術分野】
【０００１】
本発明は、ハイドロゲルに関し、より詳しくは、高分子／ナノ微粒子コンポジットハイドロゲル形成性組成物、及びそれより作られる、優れた力学物性を持つ高分子／ナノ微粒子コンポジットハイドロゲルに関する。また、優れた伸縮性を有する高分子／ナノ微粒子コンポジットハイドロゲルに関する。
【背景技術】
【０００２】
高分子ハイドロゲルは、水が主成分であるため安全性が高く、安価に製造することができ、そして環境への負荷が低いため、ソフトマテリアル素材として注目されており、芳香剤、ゼリーや紙おむつ等に利用されている。
しかし、高分子ハイドロゲルの多くは架橋密度に分布を持った不均一な構造を有するため、力学的に脆弱である。
そこで、このような力学物性の欠点を補うために、高分子とナノ微粒子とのコンポジットタイプのハイドロゲルが注目されている。
優れた力学物性を持つ高分子／ナノ微粒子コンポジットハイドロゲルとしては、層剥離したクレイ粒子存在下、アクリルアミド系モノマーを水中でラジカル重合させて得られるナノコンポジットゲルが報告されている（特許文献１及び非特許文献１）。また、類似の報告例として、ポリ（メタ）アクリルアミド中にカルボン酸塩又はカルボキシアニオン構造の基を一部含有する高分子と、クレイ粒子からなるナノコンポジットゲルも知られている（特許文献２）。さらに、ポリアクリル酸ナトリウム、クレイ粒子、及び末端にカチオン性の官能基を有するポリイオンデンドリマーとを混合することにより得られるハイドロゲルが報告されている（特許文献３及び非特許文献２）。
一方、汎用の高分子であるポリアクリル酸塩とクレイからなる乾燥粘土膜が知られており、表面保護材として検討されている（特許文献４）。
また、ポリアクリル酸ナトリウムとクレイの水分散液の粘度変化に関する研究が知られている（非特許文献３）。これは優れた力学物性を持つハイドロゲルに関する研究ではない。
【先行技術文献】
【特許文献】
【０００３】
【特許文献１】特開２００２−０５３６２９号公報
【特許文献２】特開２００９−２７００４８号公報
【特許文献３】国際公開第２０１１／００１６５７号
【特許文献４】特開２００９−２７４９２４号公報
【非特許文献】
【０００４】
【非特許文献１】K. Haraguchi, et al., Adv. Mater., 14(16), 1120 (2002)
【非特許文献２】T. Aida, et al., Nature, 463 339 (2010)
【非特許文献３】Colloids and Surfaces, A Physicochemical and Engineering Aspects (2007), 301(1-3), 8-15
【発明の概要】
【発明が解決しようとする課題】
【０００５】
特許文献１乃至特許文献３、並びに非特許文献１及び非特許文献２には、優れた力学物性を持つ高分子／ナノ微粒子コンポジットゲルが開示されている。
しかし、特許文献１、特許文献２及び非特許文献１に開示された高分子／ナノ微粒子コンポジットゲルは、その作製過程において重合反応を要する。また、特許文献３及び非特
許文献２に開示されたハイドロゲルは、その作製過程において特殊な高分子（ポリイオンデンドリマー）を使用する必要がある。
また、特許文献４では、中間物としてゲル状のペーストが作製されているが、該ゲル状のペーストは力学的に脆弱である。該ゲル状のペーストはシートに塗布されており、乾燥後の膜が優れた力学物性を持つものである。
そのため、汎用性の高い高分子を用いた、より簡易的で汎用な手法によって作製することができる、優れた力学物性を持つ高分子／ナノ微粒子コンポジットハイドロゲルが望まれている。
【０００６】
そこで、本発明は、上記事情に鑑みてなされたものであり、工業的に入手容易な汎用性の高い高分子と粘土鉱物（本明細書では、クレイ粒子とも記載する。）を用い、混合するだけで作製することができる、優れた力学物性を持つ高分子／ナノ微粒子コンポジットハイドロゲルの提供を目的とする。また、優れた伸縮性を有する高分子／ナノ微粒子コンポジットハイドロゲルの提供を目的とする。
【課題を解決するための手段】
【０００７】
本発明者らは上記課題を解決すべく鋭意検討を重ねた結果、電解質高分子と、クレイ粒子と、該クレイ粒子の分散剤とを混合することにより、優れた力学物性を持つ高分子／ナノ微粒子コンポジットハイドロゲルが得られることを見出し、本発明を完成させた。
また、電解質高分子、クレイ粒子、及び該クレイ粒子の分散剤の含有量を調整することにより、優れた伸縮性を有する高分子／ナノ微粒子コンポジットハイドロゲルが得られることを見出し、本発明を完成させた。
【０００８】
すなわち、本発明は、第１観点として、電解質高分子（Ａ）、クレイ粒子（Ｂ）、及び該クレイ粒子の分散剤（Ｃ）を含むことを特徴とする、ハイドロゲル形成性組成物に関する。
第２観点として、前記電解質高分子（Ａ）が有機酸塩構造又は有機酸アニオン構造を有する電解質高分子である、第１観点に記載のハイドロゲル形成性組成物に関する。
第３観点として、前記電解質高分子（Ａ）がカルボン酸塩構造又はカルボキシアニオン構造を有する電解質高分子である、第２観点に記載のハイドロゲル形成性組成物に関する。
第４観点として、前記電解質高分子（Ａ）が完全中和又は部分中和ポリアクリル酸塩である、第３観点に記載のハイドロゲル形成性組成物に関する。
第５観点として、前記電解質高分子（Ａ）が重量平均分子量１００万乃至１０００万の完全中和又は部分中和ポリアクリル酸塩である、第４観点に記載のハイドロゲル形成性組成物に関する。
第６観点として、前記クレイ粒子（Ｂ）が水膨潤性ケイ酸塩粒子である、第１観点乃至第５観点のいずれか１つに記載のハイドロゲル形成性組成物に関する。
第７観点として、前記クレイ粒子（Ｂ）がスメクタイト、ベントナイト、バーミキュライト、及び雲母からなる群より選ばれる水膨潤性ケイ酸塩粒子である、第６観点に記載のハイドロゲル形成性組成物に関する。
第８観点として、前記分散剤（Ｃ）が水膨潤性ケイ酸塩粒子の分散剤である、第１観点乃至第７観点のいずれか１つに記載のハイドロゲル形成性組成物に関する。
第９観点として、前記分散剤（Ｃ）がオルトリン酸ナトリウム、二リン酸ナトリウム、トリポリリン酸ナトリウム、テトラリン酸ナトリウム、ヘキサメタリン酸ナトリウム、及びポリリン酸ナトリウムからなる群から選ばれる１種又は２種以上である、第８観点に記載のハイドロゲル形成性組成物に関する。
第１０観点として、第１観点乃至第９観点のいずれか１つに記載のハイドロゲル形成性組成物から作られるハイドロゲルに関する。
第１１観点として、各々第１観点乃至第９観点のいずれか１つに特定されるところの、
前記電解質高分子（Ａ）、前記クレイ粒子（Ｂ）、及び前記分散剤（Ｃ）、並びに水又は含水溶媒を混合してゲル化させることを特徴とするハイドロゲルの製造方法に関する。
第１２観点として、電解質高分子（Ａ）、クレイ粒子（Ｂ）、及び該クレイ粒子の分散剤（Ｃ）を含むハイドロゲル形成性組成物から作られ、直径６ｍｍ、長さ２ｃｍの円柱形を成すハイドロゲル成形体において、長さ方向に２倍以上に伸縮可能な伸縮性ハイドロゲルに関する。
第１３観点として、前記ハイドロゲル１００質量％中、前記電解質高分子（Ａ）の含有量が０．１質量％乃至２．０質量％、前記クレイ粒子（Ｂ）の含有量が１．０質量％乃至５．０質量％、及び前記分散剤（Ｃ）の含有量が０．１質量％乃至１．０質量％である、第１２観点に記載のハイドロゲルに関する。
第１４観点として、前記電解質高分子（Ａ）が重量平均分子量１００万乃至１０００万の完全中和又は部分中和ポリアクリル酸塩、前記クレイ粒子（Ｂ）がスメクタイト、ベントナイト、バーミキュライト、及び雲母からなる群より選ばれる水膨潤性ケイ酸塩粒子、並びに前記分散剤（Ｃ）がオルトリン酸ナトリウム、二リン酸ナトリウム、トリポリリン酸ナトリウム、テトラリン酸ナトリウム、ヘキサメタリン酸ナトリウム、及びポリリン酸ナトリウムからなる群から選ばれる１種又は２種以上である、第１２観点又は第１３観点に記載のハイドロゲルに関する。
第１５観点として、各々第１２観点乃至第１４観点のいずれか１つに特定されるところの、前記電解質高分子（Ａ）、前記クレイ粒子（Ｂ）、及び前記分散剤（Ｃ）、並びに水又は含水溶媒を混合してゲル化させることを特徴とする伸縮性ハイドロゲルの製造方法に関する。
【発明の効果】
【０００９】
本発明のハイドロゲルは優れた力学物性を有する、すなわち、充分な強度を有するものである。例えば、典型的には容器等の支持体がなくてもゲルの形状を保持できる程度のかたさ（「弾性率」）や強度（「破断応力」）を有するものである、いわば自己支持性を有するものとなる。本明細書では、「自己支持性」とは、段落［００２４］で説明する一軸圧縮試験において、ハイドロゲルのひずみ率８０％時点での応力が１０ｋＰａ乃至１０００ｋＰａである強度をいう。
また、本発明のハイドロゲルは、電解質高分子、クレイ粒子、分散剤並びに水又は含水溶媒を混合することにより作製することができる。
さらに、本発明のハイドロゲルは、成分（Ｂ）クレイ粒子の含有量を変化させることで、弾性率を調整することができる。
また、本発明の伸縮性ハイドロゲルは、直径６ｍｍ、長さ２ｃｍの円柱形を成すハイドロゲル成形体において、長さ方向に２倍以上に伸縮することができる。
【図面の簡単な説明】
【００１０】
【図１】図１は、実施例２８における膨潤度測定の結果を示す図である。
【図２】図２は、図１に記載されたＡ、Ｂ及びＣ各時点における、ハイドロゲルを示す写真である。
【図３】図３は、実施例２９における応力変化の測定結果を示す図である。
【図４】図４は、図３から求めたクレイ粒子の濃度と弾性率との関係を示す図である。
【図５】図５は、実施例３０における応力変化の測定結果を示す図である。
【図６】図６は、図５から求めた電解質高分子の濃度と弾性率との関係を示す図である。
【図７】図７は、分散剤の濃度と弾性率との関係を示す図である。
【図８】図８は、分散剤の濃度と弾性率との関係を示す図である。
【図９】図９は、分散剤の濃度と弾性率との関係を示す図である。
【図１０】図１０は、図９に記載されたＤ及びＥ各組成における、一軸圧縮試験後のハイドロゲルを示す写真である。
【図１１】図１１は、延伸下における小角Ｘ線散乱（ＳＡＸＳ）測定結果を示す図である。
【図１２】図１２は、実施例３７における応力変化の測定結果を示す図である。
【図１３】図１３は、実施例３８における伸縮測定の測定結果を示す写真である。
【図１４】図１４は、実施例３８における伸縮測定の測定結果を示す写真である。
【発明を実施するための形態】
【００１１】
クレイ粒子、例えば、ロックウッド・アディティブズ社製のラポナイト（ＬＡＰＯＮＩＴＥ、ロックウッド・アディティブス社登録商標）は、端面が正に、一方、表面が負に帯電している円盤状粒子であって、ナトリウムイオンを介して層状構造を形成している。このラポナイト粒子に水を添加すると、ナトリウムイオンに水分子が水和し、層剥離する。そして、ラポナイト粒子の正に帯電している端面とラポナイト粒子の負に帯電している表面とが、静電相互作用により結合し、その結果、ラポナイト粒子はカードハウス構造を形成し、水分散液の粘性を高めることが知られている。
一方、二リン酸ナトリウム（別名：ピロリン酸ナトリウム）などの分散剤は、正に帯電したラポナイト粒子の端面に吸着してラポナイト粒子の分散を促進し、さらにカードハウス構造の形成を抑制することも知られている。
クレイ粒子が水に均一に分散された状態の中に電解質高分子を加えると、新たにクレイ粒子と電解質高分子間の相互作用が発生し、均一な高分子／クレイネットワークが構築され、力学物性に優れた高分子／ナノ微粒子コンポジットハイドロゲルが形成されるものと考えられる。
すなわち、本発明は、クレイ粒子（Ｂ）に分散剤（Ｃ）及び電解質高分子（Ａ）を配合することにより、力学物性に優れた高分子／ナノ微粒子コンポジットハイドロゲルが得られることを見出したものであって、電解質高分子（Ａ）、クレイ粒子（Ｂ）、及び分散剤（Ｃ）を含むことを特徴とする、ハイドロゲル形成性組成物に関する。
本発明のハイドロゲル形成性組成物及びそれより作られるハイドロゲルは、上記成分（Ａ）乃至成分（Ｃ）の他に、本発明の所期の効果を損なわない範囲で、必要に応じて、他の成分を任意に配合してもよい。
【００１２】
［ハイドロゲル形成性組成物］
＜成分（Ａ）：電解質高分子＞
本発明の成分（Ａ）は、電解質高分子であって、好ましくはアニオン性電解質高分子であり、より好ましくは有機酸塩構造又は有機酸アニオン構造を有する電解質高分子である。
そのような電解質高分子としては、例えば、カルボキシル基を有するものとして、ポリ（メタ）アクリル酸塩、カルボキシビニルポリマーの塩、カルボキシメチルセルロースの塩；スルホニル基を有するものとして、ポリスチレンスルホン酸塩；ホスホニル基を有するものとして、ポリビニルホスホン酸塩等が挙げられる。前記塩としては、ナトリウム塩、アンモニウム塩、カリウム塩、リチウム塩などが挙げられる。なお、本発明では、（メタ）アクリル酸とは、アクリル酸とメタクリル酸の両方をいう。
【００１３】
また、電解質高分子（Ａ）は架橋又は共重合されてもよく、完全中和物又は部分中和物のいずれも使用できる。
【００１４】
前記電解質高分子（Ａ）の重量平均分子量は、ゲル浸透クロマトグラフィー（ＧＰＣ）によるポリエチレングリコール換算で好ましくは１００万乃至１０００万であり、より好ましくは重量平均分子量２００万乃至７００万である。
また、市販品で入手できる電解質高分子（Ａ）は、市販品に記載されている重量平均分子量として、好ましくは１００万乃至１０００万であり、より好ましくは重量平均分子量
２００万乃至７００万である。
【００１５】
前記の中でも、本発明では、電解質高分子（Ａ）は、カルボン酸塩構造又はカルボキシアニオン構造を有することが好ましく、特に完全中和又は部分中和ポリアクリル酸塩であることが好ましい。具体的には、完全中和又は部分中和ポリアクリル酸ナトリウムが好ましく、特に重量平均分子量２００万乃至７００万の完全中和又は部分中和された非架橋型高重合ポリアクリル酸ナトリウムが好ましい。
【００１６】
前記電解質高分子（Ａ）の含有量は、ハイドロゲル１００質量％中に０．０１質量％乃至２０質量％、好ましくは０．１質量％乃至１０質量％であり、より好ましくは０．１質量％乃至２．０質量％である。
なお、本明細書等では、質量％をｗｔ％とも表記する。
【００１７】
＜成分（Ｂ）：クレイ粒子＞
本発明の成分（Ｂ）は、クレイ粒子であって、好ましくはクレイナノ微粒子である。具体的には、好ましくは水膨潤性ケイ酸塩粒子である。
クレイ粒子（Ｂ）としては、例えば、スメクタイト、ベントナイト、バーミキュライト、及び雲母等が挙げられ、水又は含水溶媒を分散媒としたコロイドを形成するものが好ましい。なお、スメクタイトとは、モンモリロナイト、バイデライト、ノントロナイト、サポナイト、ヘクトライト、スチーブンサイトなどのグループ名称である。クレイの一次粒子の形状としては、円盤状、板状、球状、粒状、立方状、針状、棒状、無定形等が挙げられ、直径５ｎｍ乃至１０００ｎｍの円盤状又は板状のものが好ましい。
クレイの好ましい具体例としては、層状ケイ酸塩が挙げられ、市販品として容易に入手可能な例として、ロックウッド・アディティブズ社製のラポナイトＸＬＧ（合成ヘクトライト）、ＸＬＳ（合成ヘクトライト、分散剤として二リン酸ナトリウム含有）、ＸＬ２１（ナトリウム・マグネシウム・フルオロシリケート）、ＲＤ（合成ヘクトライト）、ＲＤＳ（合成ヘクトライト、分散剤として無機ポリリン酸塩含有）、及びＳ４８２（合成ヘクトライト、分散剤含有）；コープケミカル株式会社製のルーセンタイト（コープケミカル株式会社登録商標）ＳＷＮ（合成スメクタイト）及びＳＷＦ（合成スメクタイト）、ミクロマイカ（合成雲母）、及びソマシフ（コープケミカル株式会社登録商標、合成雲母）；クニミネ工業株式会社製のクニピア（クニミネ工業株式会社登録商標、モンモリロナイト）、スメクトン（クニミネ工業株式会社登録商標）ＳＡ（合成サポナイト）；株式会社ホージュン製のベンゲル（株式会社ホージュン登録商標、天然ベントナイト精製品）等が挙げられる。
【００１８】
前記クレイ粒子（Ｂ）の含有量は、ハイドロゲル１００質量％中に０．０１質量％乃至２０質量％、好ましくは０．１質量％乃至１５質量％である。
【００１９】
＜成分（Ｃ）：クレイ粒子の分散剤＞
本発明の成分（Ｃ）は、前記クレイ粒子（Ｂ）の分散剤であって、好ましくは水膨潤性ケイ酸塩粒子の分散剤である。
分散剤（Ｃ）として、ケイ酸塩の分散性の向上や、層状ケイ酸塩を層剥離させる目的で使用される分散剤又は解膠剤を使用することができる。
前記クレイ粒子（Ｂ）は、約３質量％以下の低含量の水分散を行う際、分散剤（Ｃ）を使用しなくても均一に分散が可能な場合もあるが、本発明のハイドロゲルを作製するためには、分散剤（Ｃ）は必須な成分である。分散剤（Ｃ）を使用せず、前記電解質高分子（Ａ）と前記クレイ粒子（Ｂ）のみを水中で混合した場合は、自己支持性を有する該ハイドロゲルは作製できず、ペースト状の粘性物となる。
分散剤（Ｃ）としては、オルトリン酸ナトリウム、二リン酸ナトリウム（ピロリン酸ナトリウム）、トリポリリン酸ナトリウム、テトラリン酸ナトリウム、ヘキサメタリン酸ナ
トリウム、及びポリリン酸ナトリウムが挙げられる。その中でも、好ましくは二リン酸ナトリウムである。
【００２０】
前記分散剤（Ｃ）の含有量は、ハイドロゲル１００質量％中に０．００１質量％乃至２０質量％、好ましくは０．０１質量％乃至１０質量％であり、より好ましくは０．１質量％乃至２．０質量％である。
なお、本発明では、上記成分（Ｂ）として分散剤を含有するクレイ粒子を使用する場合は、成分（Ｃ）である分散剤をさらに添加しても、添加しなくてもよい。
【００２１】
前記電解質高分子（Ａ）、クレイ粒子（Ｂ）、及び分散剤（Ｃ）の好ましい組合せとしては、ハイドロゲル１００質量％中、成分（Ａ）として重量平均分子量２００万乃至７００万の完全中和又は部分中和された非架橋型高重合ポリアクリル酸ナトリウム０．１質量％乃至１０質量％、成分（Ｂ）として水膨潤性スメクタイト０．１質量％乃至１５質量％、及び成分（Ｃ）として二リン酸ナトリウム０．０１質量％乃至１０質量％である。
また、前記電解質高分子（Ａ）、クレイ粒子（Ｂ）、及び分散剤（Ｃ）のより好ましい組合せとしては、ハイドロゲル１００質量％中、成分（Ａ）として重量平均分子量２００万乃至７００万の完全中和又は部分中和された非架橋型高重合ポリアクリル酸ナトリウム０．１質量％乃至２．０質量％、成分（Ｂ）として水膨潤性スメクタイト０．１質量％乃至１５質量％、及び成分（Ｃ）として二リン酸ナトリウム０．１質量％乃至２．０質量％である。
【００２２】
本発明のヒドロゲル形成性組成物は、アルコールを含んでいてもよい。
前記アルコールとは、好ましくは水に自由に溶解する水溶性アルコールであり、より好ましくは炭素原子数１乃至８のアルコールであり、具体的には、メタノール、エタノール、２−プロパノール、ｉ−ブタノール、ペンタノール、ヘキサノール、１−オクタノール、イソオクタノールなどが挙げられる。
【００２３】
［ハイドロゲル及びその製造方法］
本発明のハイドロゲルは、前記ハイドロゲル形成性組成物を混合したのち、静置してゲル化させることにより得られる。
ハイドロゲル形成性組成物を用いたゲル化は、ハイドロゲル形成性組成物の２成分の混合物若しくはその水溶液又は水分散液と、残りの１成分若しくはその水溶液又は水分散液とを混合することによってゲル化させることができる。又、各成分の混合物に対して水を添加することによってもゲル化が可能である。
その中でも、操作の簡便さの観点から、上記電解質高分子（Ａ）の水溶液又は水分散液、並びに上記クレイ粒子（Ｂ）、及び分散剤（Ｃ）の水溶液又は水分散液とを混合することによってゲル化させることが好ましい。
ハイドロゲル形成性組成物中の各成分を混合する方法としては、機械式又は手動による撹拌の他、超音波処理を用いることができるが、機械式撹拌が好ましい。機械式撹拌には、例えば、マグネチックスターラー、プロペラ式撹拌機、自転・公転式ミキサー、ディスパー、ホモジナイザー、振とう機、ボルテックスミキサー、ボールミル、ニーダー、ラインミキサー、超音波発振器等を使用することができる。
混合する際の温度は、水溶液又は水分散液の凝固点乃至沸点、好ましくは−５℃乃至１００℃であり、より好ましくは０℃乃至５０℃である。
また、混合直後に泡が発生する場合は、遠心機を用いて泡抜きを行うことが好ましい。遠心機を用いて泡抜きを行う時間としては、例えば、１０分乃至２０分である。
混合直後は強度が弱くペースト状であるが、静置することでゲル化する。静置時間は２時間乃至１００時間が好ましい。静置温度は−５℃乃至１００℃であり、好ましくは０℃乃至５０℃である。また、混合直後のゲル化する前に型に流し込んだり、押出成型したりすることにより、任意形状のゲルを作製することができる。
【００２４】
得られるハイドロゲルの強度は、一軸圧縮試験により測定することができる。例えば、直径１０ｍｍ、高さ６ｍｍの円柱状のハイドロゲルを作製し、室温で４日間静置した後、オリエンテック社製のＴＥＮＳＩＬＥ  ＴＥＳＴＥＲ  ＳＴＭ−２０を用いて測定できる。測定方法は、成形した試料を圧縮速度１０ｍｍ／分で圧縮し、応力変化を測定する。
ひずみ率８０％（ΔＬ／Ｌ０＝０．８）時点での応力を、上記一軸圧縮試験における測定により求めた。ここで、ΔＬは圧縮長、Ｌ０は自然長を表す。応力は圧縮による面積変化を考慮（圧縮の間、体積は不変という仮定の下計算）して求めた。
本発明で得られるハイドロゲルのひずみ率８０％（ΔＬ／Ｌ０＝０．８）時点での応力は、１０ｋＰａ乃至１０００ｋＰａであり、高強度が要求される用途に関しては、下限値としては、１２ｋＰａ、２０ｋＰａ、５０ｋＰａ、７０ｋＰａが挙げられ、上限値としては、１５０ｋＰａ、３００ｋＰａ、５００ｋＰａが挙げられる。その一例としては、１２ｋＰａ乃至１５０ｋＰａ、５０ｋＰａ乃至５００ｋＰａ、７０ｋＰａ乃至１５０ｋＰａ、７０ｋＰａ乃至５００ｋＰａである。
【００２５】
［伸縮性ハイドロゲル］
本発明は、電解質高分子（Ａ）、クレイ粒子（Ｂ）、及び該クレイ粒子の分散剤（Ｃ）を含むハイドロゲル形成性組成物から作られ、長さ方向に２倍以上に伸縮可能な伸縮性ハイドロゲルに関する。
すなわち、本発明の伸縮性ハイドロゲルは、直径６ｍｍ、長さ２ｃｍの円柱形を成すハイドロゲル成形体において、長さ方向に２倍乃至１０倍に伸縮可能であり、下限値としては、２倍、３倍が挙げられ、上限値としては６倍、８倍、１０倍が挙げられる。
本発明において、前記電解質高分子（Ａ）としては、上記＜成分（Ａ）：電解質高分子＞で述べた化合物を、前記クレイ粒子（Ｂ）としては、上記＜成分（Ｂ）：クレイ粒子＞で述べた化合物を、及び前記クレイ粒子の分散剤（Ｃ）としては、上記＜成分（Ｃ）：クレイ粒子の分散剤＞で述べた化合物を用いることができる。
また、本発明の伸縮性ハイドロゲルは、電解質高分子（Ａ）、クレイ粒子（Ｂ）、及び該クレイ粒子の分散剤（Ｃ）の含有量を調整することにより作製されるため、前記電解質高分子（Ａ）の含有量は、ハイドロゲル１００質量％中に０．０１質量％乃至５．０質量％、好ましくは０．１質量％乃至２．０質量％である。また、前記クレイ粒子（Ｂ）の含有量は、ハイドロゲル１００質量％中に０．１質量％乃至１０質量％、好ましくは１．０質量％乃至５．０質量％である。さらに、前記分散剤（Ｃ）の含有量は、ハイドロゲル１００質量％中に０．０１質量％乃至５．０質量％、好ましくは０．１質量％乃至１．０質量％である。
本発明の伸縮性ハイドロゲルにおいて、前記電解質高分子（Ａ）、クレイ粒子（Ｂ）、及び分散剤（Ｃ）の好ましい組合せとしては、ハイドロゲル１００質量％中、成分（Ａ）として重量平均分子量２００万乃至７００万の完全中和又は部分中和された非架橋型高重合ポリアクリル酸ナトリウム０．１質量％乃至２．０質量％、成分（Ｂ）として水膨潤性スメクタイト１．０質量％乃至５．０質量％、及び成分（Ｃ）として二リン酸ナトリウム０．１質量％乃至１．０質量％である。
また、本発明の伸縮性ハイドロゲルは、上記［ハイドロゲル及びその製造方法］で説明した方法と同じ方法で製造することができる。その中でも、操作の簡便さの観点から、上記電解質高分子（Ａ）の水溶液又は水分散液、並びに上記クレイ粒子（Ｂ）、及び分散剤（Ｃ）の水溶液又は水分散液とを混合することによってゲル化させることが好ましい。その際、前記電解質高分子（Ａ）の水溶液又は水分散液と、前記クレイ粒子（Ｂ）、及び分散剤（Ｃ）の水溶液又は水分散液との混合比は、体積比で１：２乃至２：１が好ましい。
【実施例】
【００２６】
以下、実施例を挙げて、本発明をより具体的に説明するが、本発明は下記の実施例に限定されるものではない。
【００２７】
［実施例１：ラポナイトＲＤ５ｗｔ％／ＡＳＡＰ１ｗｔ％／ＴＳＰＰ０．５ｗｔ％ハイドロゲルの製造］
二リン酸ナトリウム十水和物（ピロリン酸ナトリウム十水和物）（ＴＳＰＰ）（関東化学株式会社製）０．０２１ｇ、水２．３２８ｇを混合し、マグネチックスターラーで均一なＴＳＰＰ水溶液になるまで室温（約２０℃）にて撹拌した。次にマグネチックスターラーでＴＳＰＰ水溶液を撹拌しながら、ＴＳＰＰ水溶液にラポナイトＲＤ（ロックウッド・アディティブズ社製）０．１２６ｇを少量ずつ加え、均一な水分散液になるまで室温（約２０℃）にて撹拌した。その後、ポリアクリル酸ナトリウム（ＡＳＡＰ）（和光純薬工業株式会社製：重合度２２，０００乃至７０，０００、３０℃、２ｇ／Ｌ水溶液の粘度３５０乃至５６０ｍＰａ・ｓ）０．０２６ｇを少量ずつ加え、マグネチックスターラーに替えて、スパチュラを用いてＡＳＡＰが完全溶解するまで手で撹拌した。
そして、遠心分離（７，０００ｒｐｍで１０分間）で泡抜きを行い、室温下４８時間静置させることでハイドロゲルを得た。
【００２８】
［実施例２乃至実施例５：ラポナイトＲＤ７．５ｗｔ％乃至１５ｗｔ％／ＡＳＡＰ１ｗｔ％／ＴＳＰＰ０．５ｗｔ％ハイドロゲルの製造］
ラポナイトＲＤが表１に示す各濃度であるハイドロゲルを、実施例１と同様に操作して作製した。
【００２９】
【表１】
2014077111.tif 000002
【００３０】
［実施例６：ラポナイトＲＤ１０ｗｔ％／ＡＳＡＰ０．２５ｗｔ％／ＴＳＰＰ０．５ｗｔ％ハイドロゲルの製造］
二リン酸ナトリウム十水和物（ピロリン酸ナトリウム十水和物）（ＴＳＰＰ）（関東化学株式会社製）０．０１７ｇ、水１．７７２ｇを混合し、マグネチックスターラーで均一なＴＳＰＰ水溶液になるまで室温（約２０℃）にて撹拌した。次にマグネチックスターラーでＴＳＰＰ水溶液を撹拌しながら、ＴＳＰＰ水溶液にラポナイトＲＤ（ロックウッド・アディティブズ社製）０．２００ｇを少量ずつ加え、均一な水分散液になるまで室温（約２０℃）にて撹拌した。その後、ポリアクリル酸ナトリウム（ＡＳＡＰ）（和光純薬工業株式会社製：重合度２２，０００乃至７０，０００、３０℃、２ｇ／Ｌ水溶液の粘度３５０乃至５６０ｍＰａ・ｓ）０．００５ｇを少量ずつ加え、マグネチックスターラーに替えて、スパチュラを用いてＡＳＡＰが完全溶解するまで手で撹拌した。
そして、遠心分離（７，０００ｒｐｍで１０分間）で泡抜きを行い、室温下４８時間静置させることでハイドロゲルを得た。
【００３１】
［実施例７乃至実施例１２：ラポナイトＲＤ１０ｗｔ％／ＡＳＡＰ０．５ｗｔ％乃至５ｗｔ％／ＴＳＰＰ０．５ｗｔ％ハイドロゲルの製造］
ＡＳＡＰが表２に示す各濃度であるハイドロゲルを、実施例６と同様に操作して作製した。
【００３２】
【表２】
2014077111.tif 000003
【００３３】
［実施例１３：ラポナイトＲＤ５ｗｔ％／ＡＳＡＰ１ｗｔ％／ＴＳＰＰ０．２５ｗｔ％ハイドロゲルの製造］
二リン酸ナトリウム十水和物（ピロリン酸ナトリウム十水和物）（ＴＳＰＰ）（関東化学株式会社製）０．００８４ｇ、水１．８７２７ｇを混合し、マグネチックスターラーで均一なＴＳＰＰ水溶液になるまで室温（約２０℃）にて撹拌した。次にマグネチックスターラーでＴＳＰＰ水溶液を撹拌しながら、ＴＳＰＰ水溶液にラポナイトＲＤ（ロックウッド・アディティブズ社製）０．１００ｇを少量ずつ加え、均一な水分散液になるまで室温（約２０℃）にて撹拌した。その後、ポリアクリル酸ナトリウム（ＡＳＡＰ）（和光純薬工業株式会社製：重合度２２，０００乃至７０，０００、３０℃、２ｇ／Ｌ水溶液の粘度３５０乃至５６０ｍＰａ・ｓ）０．０２ｇを少量ずつ加え、マグネチックスターラーに替えて、スパチュラを用いてＡＳＡＰが完全溶解するまで手で撹拌した。
そして、遠心分離（７，０００ｒｐｍで１０分間）で泡抜きを行い、室温下４８時間静置させることでハイドロゲルを得た。
【００３４】
［実施例１４及び実施例１５、並びに比較例１：ラポナイトＲＤ５ｗｔ％／ＡＳＡＰ１ｗｔ％／ＴＳＰＰ０．０ｗｔ％乃至０．７５ｗｔ％ハイドロゲルの製造］
ＴＳＰＰが表３に示す各濃度であるハイドロゲルを、実施例１３と同様に操作して作製した。また、比較例として、ＴＳＰＰを用いずにハイドロゲルを作製したところ、ハイドロゲルは作製できず、ペースト状の粘性物が得られた（比較例１）。
【００３５】
【表３】
2014077111.tif 000004
【００３６】
［実施例１６乃至実施例１９、並びに比較例２：ラポナイトＲＤ１０ｗｔ％／ＡＳＡＰ１ｗｔ％／ＴＳＰＰ０．０ｗｔ％乃至１．０ｗｔ％ハイドロゲルの製造］
ＴＳＰＰが表４に示す各濃度、ラポナイトＲＤの濃度が１０ｗｔ％、及びＡＳＡＰの濃度が１ｗｔ％であるハイドロゲルを、実施例１３と同様に操作して作製した。また、比較例として、ＴＳＰＰを用いずにハイドロゲルを作製したところ、ハイドロゲルは作製できず、ペースト状の粘性物が得られた（比較例２）。
【００３７】
【表４】
2014077111.tif 000005
【００３８】
［実施例２０乃至実施例２４、並びに比較例３：ラポナイトＲＤ１５ｗｔ％／ＡＳＡＰ１ｗｔ％／ＴＳＰＰ０．０ｗｔ％乃至１．２５ｗｔ％ハイドロゲルの製造］
ＴＳＰＰが表５に示す各濃度、ラポナイトＲＤの濃度が１５ｗｔ％、及びＡＳＡＰの濃度が１ｗｔ％であるハイドロゲルを、実施例１３と同様に操作して作製した。また、比較例として、ＴＳＰＰを用いずにハイドロゲルを作製したところ、ハイドロゲルは作製できず、ペースト状の粘性物が得られた（比較例３）。
【００３９】
【表５】
2014077111.tif 000006
【００４０】
［実施例２５乃至実施例２７：各分子量のＡＳＡＰ１ｗｔ％を用いたラポナイトＸＬＧ１０ｗｔ％／ＴＳＰＰ０．５ｗｔ％ハイドロゲルの製造］
ラポナイトＲＤをラポナイトＸＬＧ（ロックウッド・アディティブズ社製）に、またポリアクリル酸ナトリウム（ＡＳＡＰ）を重合度２，７００乃至７，５００（和光純薬工業株式会社製、２５℃、１００ｇ／Ｌ水溶液の粘度７５乃至１２５ｍＰａ・ｓ）、重量平均分子量２００万乃至３００万（アロンビスＭＸ：東亞合成株式会社製）、及び重量平均分子量４００万乃至５００万（アロンビスＳＸ：東亞合成株式会社製）に変更し、実施例３と同様に操作した。
【００４１】
【表６】
2014077111.tif 000007
【００４２】
［実施例２８：各濃度のラポナイトＲＤを用いたハイドロゲルの膨潤度・ゲル化率測定］
膨潤度をＷｇｅｌ（ｔ）／Ｗｄｒｙ、ゲル化率をＷｄｒｙ／Ｗｃａｌ×１００と定義し、実施例１、実施例３及び実施例５で作製したハイドロゲルについて膨潤度とゲル化率を求めた。
ここで、Ｗｇｅｌ（ｔ）は膨潤開始からｔ時間後の試料の質量、Ｗｄｒｙは膨潤試料を凍結乾燥した後の試料の質量、Ｗｃａｌは仕込み組成から求めた膨潤開始前の溶質（ＡＳＡＰ＋ラポナイト＋ＴＳＰＰ）の質量を表す。試料は遠心分離（７，０００ｒｐｍで１０分間）で泡を抜き、直径６ｍｍ、長さ８ｍｍの円柱形に成形した。
成形した試料を２００ｍＬの蒸留水に浸漬させ、所定時間経過後に取り出し、試料に付着した余分な水滴を拭き取った後、天秤で質量（Ｗｇｅｌ（ｔ））を測定した。試料が平衡膨潤状態に達したのちに凍結乾燥を行い、試料の質量（Ｗｄｒｙ）を測定した。膨潤度測定の結果を図１に示す。また、図２は図１に記載されたＡ、Ｂ及びＣ各時点における、ハイドロゲルを示す。その結果、ゲル化率は６５％乃至８０％であった。また、ラポナイトＲＤの濃度が５ｗｔ％であり、ＡＳＡＰの濃度が１ｗｔ％であり、かつＴＳＰＰの濃度が０．５ｗｔ％であるハイドロゲル（実施例１）は、膨潤度において、最大１２００倍を示した。
【００４３】
［実施例２９：各濃度のラポライトＲＤを用いたハイドロゲルの一軸圧縮試験］
実施例１乃至実施例５にて作製したハイドロゲル、及び比較例１乃至比較例３にて得られたペースト状の粘性物について、オリエンテック社製のＴＥＮＳＩＬＥ  ＴＥＳＴＥＲ
ＳＴＭ−２０を用いて応力変化を測定した。試料は遠心分離（７，０００ｒｐｍで１０分間）で泡を抜き、直径１０ｍｍ、高さ６ｍｍの円柱形に成形し、室温で４日間静置した。
成形した試料を圧縮速度１０ｍｍ／分で圧縮し、応力変化を測定した。σ＝Ｅε（ε＝ΔＬ／Ｌ０）の関係より、応力σ−ひずみε曲線の圧縮率の小さい領域の傾きから弾性率Ｅを求めた。ここで、ΔＬは圧縮長、Ｌ０は自然長を表す。応力は圧縮による面積変化を考慮（圧縮の間、体積は不変という仮定の下計算）して求めた。応力変化の測定結果を図３に示す。また、ひずみ率８０％（ΔＬ／Ｌ０＝０．８）時点での応力値を表７に示す。その結果、分散剤（ＴＳＰＰ）添加により高い応力値を示した。なお、比較例１乃至比較例３のペースト状の粘性物は、ひずみ率８０％時点で大きく崩壊していた。さらに、ラポナイト濃度と弾性率との関係を図４に示す。その結果、ラポナイト濃度が高いほど、弾性率は高い値を示した。
【００４４】
【表７】
2014077111.tif 000008
【００４５】
［実施例３０：各濃度のＡＳＡＰを用いたハイドロゲルの一軸圧縮試験］
実施例６乃至実施例１２で作製したハイドロゲルについて、実施例２９に従って応力変化を測定した。応力変化の測定結果を図５に示す。また、ＡＳＡＰ濃度と弾性率との関係を図６に示す。その結果、ＡＳＡＰ濃度が１ｗｔ％のとき、弾性率は最も高い値を示した。
【００４６】
［実施例３１：各濃度のＴＳＰＰを用いたハイドロゲルの一軸圧縮試験］
実施例１３乃至実施例２４で作製したハイドロゲル、及び比較例１乃至比較例３で得られたペースト状の粘性物について、実施例２９に従って弾性率を求めた。
実施例１３乃至実施例１５、及び比較例１の結果については図７に、実施例１６乃至実施例１９、及び比較例２の結果については図８に、実施例２０乃至実施例２４、及び比較例３の結果については図９にそれぞれ示す。また、図１０は図９に記載されたＤ及びＥ各組成における、一軸圧縮試験後のハイドロゲルを示す。その結果、図７では、ＴＳＰＰ濃度が０．２５ｗｔ％のときに、また図８及び図９では、ＴＳＰＰ濃度が０．５ｗｔ％のときに、弾性率は最も高い値を示した。しかし、図１０の比較から、Ｄのゲルでは崩壊が起こる一方で、Ｅのゲルは崩壊しなかった。この結果から、図９ではＥの組成（ＴＳＰＰ濃度０．７５％）のときに、ゲルが崩壊しない最も高い弾性率を示した。
【００４７】
［実施例３２：各分子量のＡＳＡＰを用いたハイドロゲルの一軸圧縮試験］
実施例２５乃至実施例２７で作製したハイドロゲルについて、実施例２９と同様の操作から破壊応力及び破壊圧縮率を求めた。その結果を表８に示す。ＡＳＡＰの重量平均分子量が大きくなるほど、破壊応力は高い値を示した。また、分子量の小さいＡＳＡＰを用いて作製した実施例２５のハイドロゲルでは圧縮率８０％以下で破壊が見られ、ひずみに弱いことが示された。
【００４８】
【表８】
2014077111.tif 000009
【００４９】
［実施例３３：小角Ｘ線散乱（ＳＡＸＳ）測定］
実施例３及び実施例１で作製したハイドロゲルについて、高エネルギー加速器研究機構の放射光小角Ｘ線散乱装置（ＢＬ−１０Ｃ）を用いて、延伸下における小角Ｘ線散乱（ＳＡＸＳ）測定を行った。試料は遠心分離（７，０００ｒｐｍで１０分間）で泡を抜き、長さ１８ｍｍ、幅１０ｍｍ、厚み１ｍｍの直方体に成形した。
検出器としてイメージングプレート（Ｒ−ＡＸＩＳ）を用い、水平方向に一軸延伸した試料に対して測定を行った。その結果を図１１に示す。延伸比が増加する程、延伸方向に対して垂直方向に散乱パターンが推移する。これはＡＳＡＰ高分子の延伸に伴いクレイ粒子の端面が延伸方向に揃い、表面が垂直方向に向いたためと考えられる。この結果から、クレイ粒子の端面とＡＳＡＰ間に相互作用があることと、高分子／クレイネットワークが構築されていることが考えられる。
【００５０】
［実施例３４：ラポナイトＲＤ１ｗｔ％／ＡＳＡＰ１ｗｔ％／ＴＳＰＰ０．５ｗｔ％伸縮性ハイドロゲルの製造］
二リン酸ナトリウム十水和物（ピロリン酸ナトリウム十水和物）（ＴＳＰＰ）（関東化学株式会社製）０．０３３５ｇ、水３．８８３ｇを混合し、マグネチックスターラーで均一なＴＳＰＰ水溶液になるまで室温（約２０℃）にて撹拌した。次にマグネチックスターラーでＴＳＰＰ水溶液を撹拌しながら、ＴＳＰＰ水溶液にラポナイトＲＤ（ロックウッド・アディティブズ社製）０．０３９ｇを少量ずつ加え、均一な水分散液になるまで室温（約２０℃）にて撹拌した。その後、ポリアクリル酸ナトリウム（ＡＳＡＰ）（東亞合成株式会社製アロンビスＳＸ：重量平均分子量４００万乃至５００万）０．０４０ｇを少量ずつ加え、マグネチックスターラーに替えて、スパチュラを用いてＡＳＡＰが完全溶解するまで手で撹拌した。
そして、遠心分離（７，０００ｒｐｍで１０分間）で泡抜きを行い、室温下４８時間静置させることでハイドロゲルを得た。
【００５１】
［実施例３５：ラポナイトＸＬＧ１．２ｗｔ％／ＡＳＡＰ１ｗｔ％／ＴＳＰＰ０．５ｗｔ％伸縮性ハイドロゲルの製造］
二リン酸ナトリウム十水和物（ピロリン酸ナトリウム十水和物）（ＴＳＰＰ）（関東化学株式会社製）０．０３３４ｇ、水３．８８７ｇを混合し、マグネチックスターラーで均一なＴＳＰＰ水溶液になるまで室温（約２０℃）にて撹拌した。次にマグネチックスターラーでＴＳＰＰ水溶液を撹拌しながら、ＴＳＰＰ水溶液にラポナイトＸＬＧ（ロックウッド・アディティブズ社製）０．０４８ｇを少量ずつ加え、均一な水分散液になるまで室温（約２０℃）にて撹拌した。その後、ポリアクリル酸ナトリウム（ＡＳＡＰ）（東亞合成株式会社製アロンビスＳＸ：重量平均分子量４００万乃至５００万）０．０３９ｇを少量ずつ加え、マグネチックスターラーに替えて、スパチュラを用いてＡＳＡＰが完全溶解するまで手で撹拌した。
そして、遠心分離（７，０００ｒｐｍで１０分間）で泡抜きを行い、室温下４８時間静置させることでハイドロゲルを得た。
【００５２】
［実施例３６：ラポナイトＲＤ１ｗｔ％／ＡＳＡＰ１ｗｔ％／ＴＳＰＰ０．５ｗｔ％伸縮性ハイドロゲルの製造］
ポリアクリル酸ナトリウム（ＡＳＡＰ）を重量平均分子量２００万乃至３００万（アロンビスＭＸ：東亞合成株式会社製）に変更し、実施例３４と同様に操作した。
【００５３】
［実施例３７：ラポナイト１ｗｔ％／ＡＳＡＰ１ｗｔ％／ＴＳＰＰ０．５ｗｔ％伸縮性ハイドロゲルの一軸圧縮試験］
実施例３４及び実施例３５にて作製した伸縮性ハイドロゲルについて、オリエンテック社製のＴＥＮＳＩＬＥ  ＴＥＳＴＥＲ  ＳＴＭ−２０を用いて応力変化を測定した。試料は遠心分離（７，０００ｒｐｍで１０分間）で泡を抜き、直径１４ｍｍ、高さ８ｍｍの円柱形に成形し、室温で５日間静置した。
成形した試料を圧縮速度１０ｍｍ／分で圧縮し、応力変化を測定した。σ＝Ｅε（ε＝ΔＬ／Ｌ０）の関係より、応力σ−ひずみε曲線の圧縮率の小さい領域の傾きから弾性率Ｅを求めた。ここで、ΔＬは圧縮長、Ｌ０は自然長を表す。なお、ハイドロゲルは柔らかいため、円柱形から直円錐形に形状が若干変化している。したがって、直径１４ｍｍ、高さ８ｍｍの円柱形の体積とゲルの体積が同じであるという仮定の下でＬ０を評価した。また、応力は初期断面積で割った応力を用いた。応力変化の測定結果を図１２に、また弾性率を表９に示す。
【００５４】
【表９】
2014077111.tif 000010
【００５５】
［実施例３８：ラポナイトＲＤ１ｗｔ％／ＡＳＡＰ１ｗｔ％／ＴＳＰＰ０．５ｗｔ％伸縮性ハイドロゲルの伸縮測定］
実施例３４及び実施例３６にて作製した伸縮性ハイドロゲルについて、伸縮を測定した。試料は遠心分離（７，０００ｒｐｍで１０分間）で泡を抜き、直径６ｍｍ、高さ２ｃｍの円柱形に成形し、室温で７日間静置した。
成形した試料を手に挟み、ハイドロゲルを延伸させた。その結果を図１３に示す。延伸
前のハイドロゲルに対して、実施例３４で作製した伸縮性ハイドロゲルは約７．５倍に、また実施例３６で作製した伸縮性ハイドロゲルは約６倍に延伸した。
また、延伸測定後に張力を開放した。その結果を図１４に示す。実施例３４及び実施例３６にて作製した伸縮性ハイドロゲルは、それぞれ、ほぼ元の長さまで収縮した。
【図１】
2014077111.tif 000011
【図３】
2014077111.tif 000012
【図４】
2014077111.tif 000013
【図５】
2014077111.tif 000014
【図６】
2014077111.tif 000015
【図７】
2014077111.tif 000016
【図８】
2014077111.tif 000017
【図９】
2014077111.tif 000018
【図１２】
2014077111.tif 000019
【図２】
2014077111.tif 000020
【図１０】
2014077111.tif 000021
【図１１】
2014077111.tif 000022
【図１３】
2014077111.tif 000023
【図１４】
2014077111.tif 000024